(57)【特許請求の範囲】
【請求項１】
繊維布帛において、柿渋とキレート剤を含み、アンモニア、トリメチルアミンから選ばれる少なくとも１種のｐＨ調整剤でｐＨ５〜１１とした加工剤で処理したことを特徴とするアレルゲン低減化機能を有する繊維布帛。
【請求項２】
前記柿渋の繊維布帛への塗布量が０．０５〜０．５ｇ／ｍ２であることを特徴とする請求項１に記載のアレルゲン低減化機能を有する繊維布帛。
【請求項３】
繊維布帛において、柿渋とキレート剤を含み、アンモニア、トリメチルアミンから選ばれる少なくとも１種のｐＨ調整剤でｐＨ５〜１１とした加工剤で処理したことを特徴とするアレルゲン低減化機能を有する繊維布帛の製造方法。
【発明の詳細な説明】
【技術分野】
【０００１】
本発明は、繊維布帛に、天然由来である柿渋を固着させ、アレルゲン低減化機能を付与するようにした技術に関するものである。特に壁紙や暖簾、テーブルや椅子のカバー、カーテン、カーペット等のインテリア商品に使用して、室内のアレルゲンを低減化するものである。
【背景技術】
【０００２】
近年、住宅の高気密化にともない、臭いやハウスダストといわれる塵が室内にこもりやすい構造の住宅になっており、これらの塵がアレルギーを引き起こす原因であるアレルゲンとなり、アトピー性皮膚炎、気管支喘息、アレルギー性鼻炎などのアレルギー疾患の症状を多く発症しているといわれている。
【０００３】
アレルゲンには種々なタイプがあり、ダニ（虫体、死骸、抜け殻、糞）、カビ、ペット（毛、フケ）、花粉などがあげられ、アレルギー疾患の主な原因物質として考えられている。これらのアレルゲン対策としては、アレルゲンを室内に入れないようにしたり、入ってしまったアレルゲンを取り除いたり、不活性化する方法が開示されている。
【０００４】
例えば、エアコンや空気清浄機等を使った消臭、脱臭、集塵が行なわれるようになり、フィルター等によって空気中のアレルゲンを捕集する方法が提案されている。しかし、これらの方法は、室内の空気中に浮遊するアレルギー疾患の原因物質には有効ではあるが、床表面や壁、あるいはソファー、椅子等の表面にある原因物質にまで効果が発揮されることはない。
【０００５】
また、出願人は、特許文献１において、セルロース系繊維からなる織編物の表面層に、柿渋を塗布したアレルゲン低減化機能を有する壁紙を開示している。
【０００６】
【特許文献１】特願２００８−２３２２２６号
【発明の開示】
【発明が解決しようとする課題】
【０００７】
しかしながら、上記の壁紙では、ある程度のアレルゲン低減化機能は有するものの、耐光性に劣り、商品としては問題があった。また、アレルゲン低減化能力についても、必ずしも満足できるものではなく、さらなる能力向上が求められていた。本発明は、柿渋のアレルゲン低減化能力を向上させ、優れた耐光性を有する繊維布帛及びその製造方法を提供することを課題とする。
【課題を解決するための手段】
【０００８】
本発明は、上記課題を達成するために、以下の手段を提供する。
【０００９】
［１］繊維布帛において、柿渋とキレート剤を含み、ｐＨ調整剤でｐＨ５〜１１とした加工剤で処理したことを特徴とするアレルゲン低減化機能を有する繊維布帛。
【００１０】
［２］前記柿渋の繊維布帛への塗布量が０．０５〜０．５ｇ／ｍ２であることを特徴とする前項１に記載のアレルゲン低減化機能を有する繊維布帛。
【００１１】
［３］繊維布帛において、柿渋とキレート剤を含み、ｐＨ調整剤でｐＨ５〜１１とした加工剤で処理したことを特徴とするアレルゲン低減化機能を有する繊維布帛の製造方法。
【発明の効果】
【００１２】
［１］及び［３］の発明では、繊維布帛において、柿渋とキレート剤を含み、ｐＨ調整剤でｐＨ５〜１１とした加工剤で処理したことにより、柿渋の低分子化がすすみ、柿渋の−ＯＨ基の増加があり、アレルゲンのタンパク質に作用してアレルゲン低減化機能が向上する。また、キレート剤を含んでいるので、柿渋の色を出している発色基にキレート剤が配位することで耐光堅牢度を向上させることができる。さらに天然繊維を含む繊維布帛であれば、合成繊維よりも柿渋が染まりやすく、ｐＨ調整剤で調整するので少量の柿渋でより濃く色を付けることができ、柿渋のもつ抗菌性能とアレルゲン低減化機能を同時に確実に発揮することができる。また、柿渋は、空気中に浮遊して室内に入り込んだ花粉アレルゲンにも有効であって、室内の空気流によって繊維布帛に接触したアレルゲンを低減化することができる。
【００１３】
［２］の発明では、前記柿渋抽出物の繊維布帛への固着量が０．０５〜０．５ｇ／ｍ２であるので、繊維布帛の風合いを生かしたまま、十分なアレルゲン低減化機能を発揮することができる。
【発明を実施するための最良の形態】
【００１４】
以下本発明をさらに詳しく説明する。本発明は、繊維布帛に、天然由来である柿渋を固着させ、アレルゲン低減化機能を付与するようにしたものである。
【００１５】
天然繊維を含む繊維布帛は、柿渋が染まりやすい綿、麻、レーヨン、天然パルプ等のセルロース繊維からなる繊維布帛を用いるのが好ましく、その形態は、ペーパーライクであったり、フェルトのような不織布や、織物、編物等特に限定されない。
【００１６】
柿渋は、柿の果実を粉砕し、圧搾して得られた汁液を発酵させたものでタンニンやシブオールを多量に含み、発酵によって生じた酢酸や酪酸の臭気を有する赤褐色半透明の液で、防腐剤や、強度を増すための補強剤として古くから用いられてきた。近年の研究で、染料や塗料としても用いられ、ホルムアルデヒドの吸着作用や、アレルゲン（特にスギ花粉、ダニアレルゲン）を低減化する働きや抗ウィルス性もあることが解ってきた。また、本発明のように室内で使用するものには、臭気を取り除いた無臭タイプの柿渋を塗布するのが好ましい。
【００１７】
柿渋とキレート剤を含む加工剤を、ｐＨ調整剤でｐＨ５〜１１とすることにより、柿渋の低分子化がすすみ、柿渋の−ＯＨ基の増加があり、アレルゲンのタンパク質に−ＯＨ基が作用してアレルゲン低減化機能を向上することができる。また、柿渋の低分子化がすすむことにより、柿渋が天然繊維に染まりやすくなり、色濃く染めることができる。特にｐＨ９以上で色濃く染まり、ｐＨ１１程度で濃く染まるのが止まることからｐＨ９〜１１が好ましい。
【００１８】
ｐＨ調整剤は、乾燥後に固体として繊維布帛に残らない例えば、アンモニア、トリメチルアミン等が好ましく、ＮａＯＨ、ＫＯＨ等は好ましくない。
【００１９】
キレート剤は、金属イオンを挟み込み、イオンを不活化するもので、ＥＤＴＡ、ヘキサメタリン酸ソーダ、Ｎ，Ｎ−ジ（２−ヒドロキシエチル）グラニン、クエン酸ナトリウム等を挙げることができる。本発明がキレート剤を含む加工剤とするのは、ｐＨ調整剤でｐＨ５〜１１とすることによって柿渋で染めた繊維布帛の耐光堅牢度が低下するのを防ぐために行う。キレート剤がイオンを不活化することにより、柿渋の発色団が紫外線によって分解されることを防ぐこととなり、耐光堅牢度を向上させることができる。また、耐光堅牢度を向上させるために、紫外線吸収剤を入れる方法も考えられるが、柿渋の紫外線吸収領域が、４００ｎｍ以下に広くあるため、複数の紫外線吸収剤を入れなければならないので、コストの高いものとなってしまう。
【００２０】
柿渋の繊維布帛への固着量は０．０５〜０．５ｇ／ｍ２であるのが好ましい。０．０５ｇ／ｍ２を下回ると、十分な抗菌・消臭・アレルゲン低減化機能のある繊維布帛が得られない。また、０．５ｇ／ｍ２を超えて塗布しても、徒に塗布量を増やすだけで、塗布量の増加に見合った効果が得られるわけではない。さらに好ましい柿渋の固着量は、０．１〜０．３ｇ／ｍ２である
【００２１】
柿渋とキレート剤を含む加工剤を繊維布帛への固着する方法は、特に限定しないが、浸漬法が一般的である。他の方法としてグラビアロール加工、スプレー加工、ロールコーター加工、ジェットプリント加工、転写プリント加工、スクリーンプリント加工等を挙げることができる。
【００２２】
次ぎに実施例により、本発明を具体的に説明する。なお実施例における各アレルゲン低減性能（不活性化性能）の評価は次のように行った。
【００２３】
＜アレルゲン低減性能試験＞
ＥＬＩＳＡ法のサンドイッチ法にて測定し、生成した発色物質の吸光度を吸光度計で読み取り、濃度既知の標準品を用いて作成した標準曲線から、サンプル中のアレルゲン量を定量して、アレルゲン低減化率を算出し、下記の４段階で評価し、評価「１」「２」を合格とした。
（判定基準）
「１」・・アレルゲンの汚染はない。（アレルゲン低減化率８０％以上）
「２」・・ややアレルゲンに汚染されている程度である。（アレルゲン低減化率６０％以上８０％未満）
「３」・・アレルゲンに汚染されている。（アレルゲン低減化率４０％以上６０％未満）
「４」・・非常にアレルゲンに汚染されている。（アレルゲン低減化率４０％未満）
【００２４】
＜耐光堅牢度＞
Ｊｉｓ  Ｌ−０８４２法に準拠して測定した。評価は、１〜５段階評価とし、数値が大きいほど耐光堅牢度が優れている。
【実施例】
【００２５】
＜実施例１＞
繊維布帛として綿布（４番双糸の平織り)を用い、柿渋として粉末状の柿渋、キレート剤としてヘキサメタリン酸ソーダ、ｐＨ調整剤としてアンモニアを用意し、柿渋１００重量部に対して表１に示す配合割合とし、水に加え均一に分散するまで充分に分散・攪拌して、ｐＨ９とした加工剤水溶液を得た。次に綿布を浸漬し、マングルで絞って、６０℃１０分乾燥して、繊維布帛を得た。柿渋の繊維布帛への固着量は０．３ｇ／ｍ２であった。こうして得られた繊維布帛の、アレルゲン低減性能は「１」の評価で、耐光堅牢度は「４級」であった。
【００２６】
＜実施例２〜６＞
表１に示す配合割合とした以外は実施例１と同様にして繊維布帛を得た。こうして得られたアレルゲン低減化繊維布帛の、アレルゲン低減性能と耐光堅牢度の評価を表１に記載した。
【００２７】
＜比較例１〜４＞
実施例１において、表１に示す配合とした以外は実施例１と同様にして繊維布帛を得た。こうして得られたアレルゲン低減化繊維布帛の、アレルゲン低減性能と耐光堅牢度の評価を表１に記載した。
【００２８】
【表１】
0005550133.tif 000002
【００２９】
表１に記載するように、柿渋の固着量の多い比較例１では、耐光堅牢度が不合格で、柿渋の固着量の少ない比較例２では、アレルゲン低減性能が不合格であった。また、キレート剤の配合していない比較例３では、耐光堅牢度が不合格で、ｐＨ値が４．５であった比較例４では、アレルゲン低減性能が不合格であった。
【産業上の利用可能性】
【００３０】
本発明の技術は、繊維布帛に柿渋を固着させて、アレルゲンを不活性化するもので、利用される分野は屋内に使用されるインテリア商材に限らず、繊維製品への機能性付与加工技術として広く利用されうる。